(57)【要約】【課題】凹凸部材の被覆層の厚みの減少を抑制することができる凹凸部材を製造することができる凹凸部材の製造方法、及び該製造方法により製造された凹凸部材、並びに、該凹凸部材を用いた磁気転写方法、及び該磁気転写方法によって作製された垂直磁気記録媒体の提供。【解決手段】本発明の凹凸部材の製造方法は、基材の表面に、該基材を基準として複数の凸部が配列されたことによって形成された凹凸パターンを有する凹凸部材の製造方法であって、被覆層形成工程と、バリア層形成工程と、基材形成工程と、剥離工程とを含み、かつ、バリア層に含まれる金属元素のイオン化傾向が、被覆層に含まれる金属元素のイオン化傾向よりも小さいことを特徴とする。【選択図】なし【特許請求の範囲】
【請求項１】
基材の表面に、該基材を基準として複数の凸部が配列されたことによって形成された凹凸パターンを有する凹凸部材の製造方法であって、
凹凸パターンが形成された凹凸部材作製用原盤の少なくとも凹部の表面に被覆層を形成する被覆層形成工程と、
少なくとも凹凸部材作製用原盤の凹部に位置する前記被覆層の表面にバリア層を形成するバリア層形成工程と、
少なくとも凹部に被覆層と、バリア層とを有する凹凸部材作製用原盤の表面に金属を電着することにより、基材を形成する基材形成工程と、
少なくとも凸部の表面に前記バリア層と、前記被覆層とを有する基材を凹凸部材作製用原盤から剥離する剥離工程とを含み、かつ、
前記バリア層に含まれる金属元素のイオン化傾向が、前記被覆層に含まれる金属元素のイオン化傾向よりも小さいことを特徴とする凹凸部材の製造方法。
【請求項２】
基材がマスター基材であり、凹凸部材が磁気転写用マスター担体であり、被覆層が磁性層である請求項１に記載の凹凸部材の製造方法。
【請求項３】
被覆層形成工程において、厚みが１０ｎｍ以上の磁性層を形成する請求項２に記載の凹凸部材の製造方法。
【請求項４】
バリア層形成工程において、厚みが４ｎｍ以上２０ｎｍ以下のバリア層を形成する請求項２から３のいずれかに記載の凹凸部材の製造方法。
【請求項５】
磁性層に含まれる金属元素が、Ｆｅ、及びＣｏの少なくともいずれかであり、かつ、
バリア層に含まれる金属元素が、Ｎｉ、Ｃｕ、Ｒｕ、Ａｇ、Ｐｔ、及びＡｕの少なくともいずれかである請求項２から４のいずれかに記載の凹凸部材の製造方法。
【請求項６】
基材がモールド基材であり、凹凸部材がモールド構造体である請求項１に記載の凹凸部材の製造方法。
【請求項７】
バリア層形成工程において、厚みが３ｎｍ以上１０ｎｍ以下のバリア層を形成する請求項６に記載の凹凸部材の製造方法。
【請求項８】
被覆層に含まれる金属元素が、Ｎｉであり、かつ、
バリア層に含まれる金属元素が、Ｃｕ、Ｒｕ、Ｐｔ、及びＡｕの少なくともいずれかである請求項６から７のいずれかに記載の凹凸部材の製造方法。
【請求項９】
基材の表面に、該基材を基準として複数の凸部が配列されたことによって形成された凹凸パターンを有する凹凸部材であって、
少なくとも前記基材の凸部の表面にバリア層と、被覆層とを有し、かつ、
前記バリア層に含まれる金属元素のイオン化傾向が、前記磁性層に含まれる金属元素のイオン化傾向よりも小さいことを特徴とする凹凸部材。
【請求項１０】
基材がマスター基材であり、凹凸部材が磁気転写用マスター担体であり、被覆層が磁性層である請求項９に記載の凹凸部材。
【請求項１１】
磁性層の厚みが、１０ｎｍ以上である請求項１０に記載の凹凸部材。
【請求項１２】
バリア層の厚みが、４ｎｍ以上２０ｎｍ以下である請求項１０から１１のいずれかに記載の凹凸部材。
【請求項１３】
磁性層に含まれる金属元素が、Ｆｅ、及びＣｏの少なくともいずれかであり、かつ、
バリア層に含まれる金属元素が、Ｎｉ、Ｃｕ、Ｒｕ、Ａｇ、Ｐｔ、及びＡｕの少なくともいずれかである請求項１０から１２のいずれかに記載の凹凸部材。
【請求項１４】
少なくともマスター基材の凸部の表面に、バリア層と、磁性層とがこの順に積層されてなる請求項１０から１３のいずれかに記載の凹凸部材。
【請求項１５】
基材がモールド基材であり、凹凸部材がモールド構造体である請求項９に記載の凹凸部材。
【請求項１６】
バリア層形成工程において、厚みが３ｎｍ以上１０ｎｍ以下のバリア層を形成する請求項１５に記載の凹凸部材。
【請求項１７】
被覆層に含まれる金属元素が、Ｎｉであり、かつ、
バリア層に含まれる金属元素が、Ｃｕ、Ｒｕ、Ｐｔ、及びＡｕの少なくともいずれかである請求項１５から１６のいずれかに記載の凹凸部材。
【請求項１８】
磁界を印加して、垂直磁気記録媒体を初期磁化させる初期磁化工程と、
前記初期磁化された垂直磁気記録媒体に対して、請求項１０から１４のいずれかに記載の凹凸部材を密着させる密着工程と、
前記垂直磁気記録媒体と、前記凹凸部材とを密着させた状態で、前記初期磁化において印加した磁界と逆方向の磁界を印加して、前記垂直磁気記録媒体に磁気情報を転写する磁気転写工程と、
を含むことを特徴とする磁気転写方法。
【請求項１９】
請求項１８に記載の磁気転写方法を用いて作製されたことを特徴とする垂直磁気記録媒体。
【発明の詳細な説明】
【技術分野】
【０００１】
本発明は、磁気記録媒体に情報を磁気転写する磁気転写用マスター担体、ナノインプリントに用いられるモールド構造体、等の凹凸部材の製造方法、及び該製造方法により製造された凹凸部材、並びに、前記磁気転写用マスター担体を用いた磁気転写方法、及び該磁気転写方法によって作製された垂直磁気記録媒体に関する。
【背景技術】
【０００２】
情報を高密度で記録可能な磁気記録媒体として、垂直磁気記録媒体が知られている。この垂直磁気記録媒体の情報記録領域は、狭トラックで構成されている。そのため、垂直磁気記録媒体では、狭いトラック幅において正確に磁気ヘッドを走査し、高いＳ／Ｎ比で信号を再生するためのトラッキングサーボ技術が重要となる。このトラッキングサーボを行うためには、トラッキング用のサーボ信号、アドレス情報信号、再生クロック信号等のサーボ情報を、所定間隔で垂直磁気記録媒体に、いわゆるプリフォーマットとして記録しておく必要がある。
【０００３】
垂直磁気記録媒体に、サーボ情報をプリフォーマットする方法としては、例えば、サーボ情報に対応した、磁性層を含むパターンが形成された磁気転写用マスター担体を、該磁気記録媒体に密着させた状態で記録用磁界（転写磁界）を印加し、磁気転写用マスター担体のパターンを磁気記録媒体に磁気転写する方法がある。
この方法において、該磁気記録媒体に磁気転写用マスター担体を密着させた状態で転写磁界が印加されると、磁束が磁気転写用マスター担体の磁化状態に基づきパターン上の磁性層に吸収され、磁界がパターンの凹凸形状に対応し強められる。このパターン状に強められた磁界によって、磁気記録媒体の所定箇所のみが磁化される。よって、これまでは高飽和磁化を有する磁性材料を用いた磁性層を有する磁気転写用マスター担体が用いられてきた。
【０００４】
これまでに磁気転写によるノイズ成分が少なく転写特性に優れた磁気転写用マスター担体の製造方法として、磁性層形成工程と、反転板形成工程と、剥離工程とを備えた磁気転写用マスターディスクの製造方法が提案されている（例えば、特許文献１参照）。
前記特許文献１の製造方法では、反転板形成工程が電鋳により行われているが、例えば、電鋳液としてスルファミン酸ニッケル溶液を用いると、磁性層中の鉄やコバルトなどが電鋳液に溶解してしまい、磁気転写用マスター担体における磁性層の厚みが減少し、その結果、転写特性が悪化することがあり、問題となっている。
【０００５】
したがって、磁気転写用マスター担体の磁性層の厚みの減少を抑制することができ、磁気転写によるノイズ成分が少なく転写特性に優れた磁気転写用マスター担体を製造することができる方法が望まれているのが現状である。
【０００６】
また、近年、高速性やコストに優れたハードディスクドライブが、ストレージ機器の主力として、携帯電話、小型音響機器や、ビデオカメラなどのポータブル機器に搭載され始め、より一層の小型大容量化という要求に応えるために、記録密度を向上させる技術が求められている。
ハードディスクドライブの記録密度を高めるためには、磁気記録媒体の高性能化、及び磁気ヘッド幅の狭小化という手法が従来より用いられてきたが、データトラック間隔を狭めることにより、隣接トラック間の磁気の影響（クロストーク）や、熱揺らぎの影響が無視できなくなり、磁気ヘッドの狭小化などによる面記録密度の向上には限界があった。
【０００７】
そこで、クロストークによるノイズを解決する手段として、ディスクリートトラックメディア（ＤＴＭ）と呼ばれる形態の磁気記録媒体が提案されている。
ディスクリートトラックメディアは、隣接するトラック間に非磁性のガードバンド領域を設けて個々のトラックを磁気的に分離したディスクリート構造とすることにより、隣接トラック間の磁気的干渉を低減したものである。
【０００８】
ディスクリートトラックメディアを作製するためには、サーボパターン及びグルーブパターンをかたどったナノインプリント用モールド構造体が必要となり、近年の高密度化の要求に伴い、微細かつ高アスペクト比のモールド構造体が必要となる。
【０００９】
ここで、ナノインプリント用モールド構造体は、例えば、図１６Ａに示すように、基板１００（Ｓｉ層１０１上にＳｉＯ層１０２が形成された基板）上にレジストパターン１０３を形成する電子線（ＥＢ）リソグラフィー工程と、図１６Ｂに示すように、ＳｉＯ層１０２をレジストパターン１０３をマスクとしてエッチングするエッチング工程と、図１６Ｃに示すように、エッチング工程で形成されたＳｉＯ層１０２の凹部１０４にＮｉ層１０５を堆積するスパッタ工程と、図１６Ｄに示すように、Ｎｉ層１０５が堆積された基板１００に対して、電鋳液（例えば、スルファミン酸Ｎｉ溶液）を用いて電鋳する電鋳工程と、図１６Ｅに示すように、Ｎｉ層１０５を有するモールド基材１０６を基板１００から剥離する剥離工程とを含むモールド構造体の製造方法により製造される。
【００１０】
しかしながら、凹部にＮｉ層を堆積するスパッタ工程において、凹部のアスペクト比が高いと、Ｎｉ層の被覆性が低下すると共に、Ｎｉ層が電鋳液に僅かであるが溶解することにより、凹部の底部近傍でＮｉ層が十分に被覆されていない部分（図１７の[１１０]参照）が生じ、電鋳工程において、ス（構造内部にできる隙間や空洞）（図１８の[１２０]参照）が生じるという問題があった。
また、Ｎｉ層の代わりに、他の金属（Ｐｔ、Ｒｕ、Ａｕ、Ｃｕ）からなる層を堆積した場合は、被覆性を向上し、電鋳液に対する溶解を防止することができるが、基板との密着性が低く、剥離工程において皺が生じるという問題や、密着力が強すぎて密着力にパターンの強度がまけてしまい、複版のパターンが原盤側に残ってしまうという問題があった。
【先行技術文献】
【特許文献】
【００１１】
【特許文献１】特開２００６−２１６１８１号公報
【発明の概要】
【発明が解決しようとする課題】
【００１２】
本発明は、従来における前記諸問題を解決し、以下の目的を達成することを課題とする。即ち、本発明は、凹凸部材の被覆層の厚みの減少を抑制することができる凹凸部材を製造することができる凹凸部材の製造方法、及び該製造方法により製造された凹凸部材、並びに、該凹凸部材を用いた磁気転写方法、及び該磁気転写方法によって作製された垂直磁気記録媒体を提供することを目的とする。
また、本発明は、磁気転写用マスター担体の磁性層の厚みの減少を抑制することができ、磁気転写によるノイズ成分が少なく転写特性に優れた磁気転写用マスター担体を製造することができる磁気転写用マスター担体の製造方法、及び該製造方法により製造された磁気転写用マスター担体、並びに、該磁気転写用マスター担体を用いた磁気転写方法、及び該磁気転写方法によって作製された垂直磁気記録媒体を提供することを目的とする。
さらに、本発明は、モールド構造体の被覆層の厚みの減少を抑制することができるモールド構造体を製造することができるモールド構造体の製造方法、及び該製造方法により製造されたモールド構造体を提供することを目的とする。
【課題を解決するための手段】
【００１３】
本発明者らは、前記課題を解決するために鋭意検討を行った結果、以下のような知見を得た。即ち、少なくとも凹凸部材（磁気転写用マスター担体、モールド構造体）作製用原盤の凹部に位置する被覆層（磁性層）の表面に、イオン化傾向が前記被覆層（磁性層）に含まれる金属元素のイオン化傾向よりも小さい金属元素を含むバリア層を形成し、前記バリア層の表面に金属を電着し、基材（マスター基材、モールド基材）を形成することにより、前記磁性層の厚みの減少が抑制された凹凸部材（磁気転写用マスター担体、モールド構造体）を製造することができるという知見である。
さらに、本発明者らは、少なくとも磁気転写用マスター担体作製用原盤の凹部に位置する磁性層の表面に、イオン化傾向が前記磁性層に含まれる金属元素のイオン化傾向よりも小さい金属元素を含むバリア層を形成し、前記バリア層の表面に金属を電着し、マスター基材を形成することにより、磁気転写によるノイズ成分が少なく転写特性に優れた磁気転写用マスター担体を製造することができるという知見を得た。
【００１４】
前記課題を解決するための手段としては以下の通りである。即ち、
＜１＞  基材の表面に、該基材を基準として複数の凸部が配列されたことによって形成された凹凸パターンを有する凹凸部材の製造方法であって、凹凸パターンが形成された凹凸部材作製用原盤の少なくとも凹部の表面に被覆層を形成する被覆層形成工程と、少なくとも凹凸部材作製用原盤の凹部に位置する前記被覆層の表面にバリア層を形成するバリア層形成工程と、少なくとも凹部に被覆層と、バリア層とを有する凹凸部材作製用原盤の表面に金属を電着することにより、基材を形成する基材形成工程と、少なくとも凸部の表面に前記バリア層と、前記被覆層とを有する基材を凹凸部材作製用原盤から剥離する剥離工程とを含み、かつ、前記バリア層に含まれる金属元素のイオン化傾向が、前記被覆層に含まれる金属元素のイオン化傾向よりも小さいことを特徴とする凹凸部材の製造方法である。
＜２＞  基材がマスター基材であり、凹凸部材が磁気転写用マスター担体であり、被覆層が磁性層である前記＜１＞に記載の凹凸部材の製造方法である。
＜３＞  被覆層形成工程において、厚みが１０ｎｍ以上の磁性層を形成する前記＜２＞に記載の凹凸部材の製造方法である。
＜４＞  バリア層形成工程において、厚みが４ｎｍ以上２０ｎｍ以下のバリア層を形成する前記＜２＞から＜３＞のいずれかに記載の凹凸部材の製造方法である。
＜５＞  磁性層に含まれる金属元素が、Ｆｅ、及びＣｏの少なくともいずれかであり、かつ、バリア層に含まれる金属元素が、Ｎｉ、Ｃｕ、Ｒｕ、Ａｇ、Ｐｔ、及びＡｕの少なくともいずれかである前記＜２＞から＜４＞のいずれかに記載の凹凸部材の製造方法である。
＜６＞  基材がモールド基材であり、凹凸部材がモールド構造体である前記＜１＞に記載の凹凸部材の製造方法である。
＜７＞  バリア層形成工程において、厚みが３ｎｍ以上１０ｎｍ以下のバリア層を形成する前記＜６＞に記載の凹凸部材の製造方法である。
＜８＞  被覆層に含まれる金属元素が、Ｎｉであり、かつ、バリア層に含まれる金属元素が、Ｃｕ、Ｒｕ、Ｐｔ、及びＡｕの少なくともいずれかである前記＜６＞から＜７＞のいずれかに記載の凹凸部材の製造方法である。
＜９＞  前記＜１＞から＜８＞のいずれかに記載の凹凸部材の製造方法により製造されたことを特徴とする凹凸部材である。
＜１０＞  基材の表面に、該基材を基準として複数の凸部が配列されたことによって形成された凹凸パターンを有する凹凸部材であって、少なくとも前記基材の凸部の表面にバリア層と、被覆層とを有し、かつ、前記バリア層に含まれる金属元素のイオン化傾向が、前記磁性層に含まれる金属元素のイオン化傾向よりも小さいことを特徴とする凹凸部材である。
＜１１＞  基材がマスター基材であり、凹凸部材が磁気転写用マスター担体であり、被覆層が磁性層である前記＜１０＞に記載の凹凸部材である。
＜１２＞  磁性層の厚みが、１０ｎｍ以上である前記＜１１＞に記載の凹凸部材である。
＜１３＞  バリア層の厚みが、４ｎｍ以上２０ｎｍ以下である前記＜１１＞から＜１２＞のいずれかに記載の凹凸部材である。
＜１４＞  磁性層に含まれる金属元素が、Ｆｅ、及びＣｏの少なくともいずれかであり、かつ、バリア層に含まれる金属元素が、Ｎｉ、Ｃｕ、Ｒｕ、Ａｇ、Ｐｔ、及びＡｕの少なくともいずれかである前記＜１１＞から＜１３＞のいずれかに記載の凹凸部材である。
＜１５＞  少なくともマスター基材の凸部の表面に、バリア層と、磁性層とがこの順に積層されてなる前記＜１１＞から＜１４＞のいずれかに記載の凹凸部材である。
＜１６＞  基材がモールド基材であり、凹凸部材がモールド構造体である前記＜１０＞に記載の凹凸部材である。
＜１７＞  バリア層形成工程において、厚みが３ｎｍ以上１０ｎｍ以下のバリア層を形成する前記＜１６＞に記載の凹凸部材である。
＜１８＞  被覆層に含まれる金属元素が、Ｎｉであり、かつ、バリア層に含まれる金属元素が、Ｃｕ、Ｒｕ、Ｐｔ、及びＡｕの少なくともいずれかである前記＜１６＞から＜１７＞のいずれかに記載の凹凸部材である。
＜１９＞  磁界を印加して、垂直磁気記録媒体を初期磁化させる初期磁化工程と、前記初期磁化された垂直磁気記録媒体に対して、前記＜１１＞から＜１５＞のいずれかに記載の凹凸部材を密着させる密着工程と、前記垂直磁気記録媒体と、前記凹凸部材とを密着させた状態で、前記初期磁化において印加した磁界と逆方向の磁界を印加して、前記垂直磁気記録媒体に磁気情報を転写する磁気転写工程と、を含むことを特徴とする磁気転写方法である。
＜２０＞  前記＜１９＞に記載の磁気転写方法を用いて作製されたことを特徴とする垂直磁気記録媒体である。
【発明の効果】
【００１５】
本発明によると、従来における前記諸問題を解決し、前記目的を達成することができ、
凹凸部材の被覆層の厚みの減少を抑制することができる凹凸部材を製造することができる凹凸部材の製造方法、及び該製造方法により製造された凹凸部材、並びに、該凹凸部材を用いた磁気転写方法、及び該磁気転写方法によって作製された垂直磁気記録媒体を提供することができる。
また、本発明は、磁気転写用マスター担体の磁性層の厚みの減少を抑制することができ、磁気転写によるノイズ成分が少なく転写特性に優れた磁気転写用マスター担体を製造することができる磁気転写用マスター担体の製造方法、及び該製造方法により製造された磁気転写用マスター担体、並びに、該磁気転写用マスター担体を用いた磁気転写方法、及び該磁気転写方法によって作製された垂直磁気記録媒体を提供することができる。
さらに、本発明は、モールド構造体の被覆層の厚みの減少を抑制することができるモールド構造体を製造することができるモールド構造体の製造方法、及び該製造方法により製造されたモールド構造体を提供することができる。
【図面の簡単な説明】
【００１６】
【図１Ａ】図１Ａは、一実施形態に係る磁気転写用マスター担体作製用原盤の製造方法の説明図である。
【図１Ｂ】図１Ｂは、一実施形態に係る磁気転写用マスター担体作製用原盤の製造方法の説明図である。
【図１Ｃ】図１Ｃは、一実施形態に係る磁気転写用マスター担体作製用原盤の製造方法の説明図である。
【図１Ｄ】図１Ｄは、一実施形態に係る磁気転写用マスター担体作製用原盤の製造方法の説明図である。
【図１Ｅ】図１Ｅは、一実施形態に係る磁気転写用マスター担体作製用原盤の製造方法の説明図である。
【図１Ｆ】図１Ｆは、一実施形態に係る磁気転写用マスター担体作製用原盤の製造方法の説明図である。
【図２】図２は、一実施形態に係る磁気転写用マスター担体作製用原盤と、磁性層の説明図である。
【図３】図３は、一実施形態に係る磁気転写用マスター担体作製用原盤と、磁性層と、バリア層の説明図である。
【図４】図４は、一実施形態に係る磁気転写用マスター担体作製用原盤と、磁性層と、バリア層と、金属板（マスター基材となるもの）の説明図である。
【図５】図５は、一実施形態に係る磁気転写用マスター担体の部分断面図である。
【図６】図６は、磁気転写用マスター担体の上面図である。
【図７Ａ】図７Ａは、垂直磁気記録の磁気転写方法の工程を示す説明図である。
【図７Ｂ】図７Ｂは、垂直磁気記録の磁気転写方法の工程を示す説明図である。
【図７Ｃ】図７Ｃは、垂直磁気記録の磁気転写方法の工程を示す説明図である。
【図８】図８は、スレーブディスクの断面を示す説明図である。
【図９】図９は、初期磁化工程後の磁性層（記録層）の磁化方向を示した説明図である。
【図１０】図１０は、磁気転写工程を示す説明図である。
【図１１】図１１は、磁気転写工程に用いる磁気印加装置の概略構成図である。
【図１２】図１２は、磁気転写工程後の磁性層（記録層）の磁化方向を示した説明図である。
【図１３】図１３は、試験例１のスパッタ深さに対するＳｉとＮｉとの組成比の変化のグラフである。
【図１４】図１４は、磁気転写用マスター担体作製用原盤のアスペクト比の説明図である。
【図１５】図１５は、バリア層材料としてＮｉを用いた場合の各電力における成膜圧力と膜密度の関係の一例を示すグラフである。
【図１６Ａ】図１６Ａは、従来のモールド構造体の作製方法を示す図である（その１）。
【図１６Ｂ】図１６Ｂは、従来のモールド構造体の作製方法を示す図である（その２）。
【図１６Ｃ】図１６Ｃは、従来のモールド構造体の作製方法を示す図である（その３）。
【図１６Ｄ】図１６Ｄは、従来のモールド構造体の作製方法を示す図である（その４）。
【図１６Ｅ】図１６Ｅは、従来のモールド構造体の作製方法を示す図である（その５）。
【図１７】図１７は、モールド構造体の作製において、被覆される被覆層を示す図である。
【図１８】図１８は、従来のモールド構造体の作製において形成されるス（構造内部にできる隙間や空洞）を説明するための図である。
【図１９】図１９は、モールド構造体作製用原盤のアスペクト比の説明図である。
【図２０】図２０は、モールド構造体の作製において、被覆される被覆層を示す図である。
【図２１】図２１は、モールド構造体の作製において、形成されるバリア層を示す図である。
【図２２】図２２は、一実施形態に係るモールド構造体作製用原盤と、被覆層と、バリア層と、金属板（モールド基材となるもの）の説明図である。
【図２３】図２３は、一実施形態に係るモールド構造体の部分断面図である。
【発明を実施するための形態】
【００１７】
（凹凸部材の製造方法、及び凹凸部材）
本発明の凹凸部材の製造方法は、基材の表面に、該基材を基準として複数の凸部が配列されたことによって形成された凹凸パターンを有する凹凸部材の製造方法であって、被覆層形成工程と、バリア層形成工程と、基材形成工程と、剥離工程とを含み、更に必要に応じてその他の工程を含んでなる。
本発明の凹凸部材は、基材の表面に、該基材を基準として複数の凸部が配列されたことによって形成された凹凸パターンを有する凹凸部材であって、少なくとも前記基材の凸部の表面にバリア層と、被覆層とを有し、更に必要に応じてその他の層を有してなる。
【００１８】
以下に、本発明の一実施形態に係る、磁気転写用マスター担体の製造方法、及び磁気転写用マスター担体について説明する。
＜磁気転写用マスター担体の製造方法、及び磁気転写用マスター担体＞
前記磁気転写用マスター担体の製造方法は、マスター基材の表面に、該マスター基材を基準として複数の凸部が配列されたことによって形成された凹凸パターンを有する磁気転写用マスター担体の製造方法であって、磁性層形成工程と、バリア層形成工程と、マスター基材形成工程と、剥離工程とを少なくとも含み、更に必要に応じてその他の工程を含んでなる。
前記磁気転写用マスター担体は、マスター基材の表面に、該マスター基材を基準として複数の凸部が配列されたことによって形成された凹凸パターンを有する磁気転写用マスター担体であって、少なくとも前記マスター基材の凸部の表面にバリア層と、磁性層とを有し、更に必要に応じてその他の層を有してなる。
前記磁気転写用マスター担体は、前記磁気転写用マスター担体の製造方法によって、好適に製造することができる。
【００１９】
＜磁性層形成工程、及び磁性層＞
前記磁性層形成工程は、凹凸パターンが形成された磁気転写用マスター担体作製用原盤の少なくとも凹部の表面に磁性層を形成する工程である。
【００２０】
−磁気転写用マスター担体作製用原盤−
前記凹凸パターンが形成された磁気転写用マスター担体作製用原盤の製造方法としては、特に制限はなく、目的に応じて適宜選択することができる。前記磁気転写用マスター担体作製用原盤の製造方法の一実施形態を図１Ａから図１Ｆに基づいて説明する。
【００２１】
図１Ａに示されるように、表面が平滑なシリコンウエハーである原板（Ｓｉ基板）３０を用意し、この原板３０の上に、電子線レジスト液をスピンコート法等により塗布して、レジスト層３２を形成し（図１Ｂ参照）、ベーキング処理（プレベーク）を行う。
【００２２】
次いで、高精度な回転ステージ又はＸ−Ｙステージを備えた不図示の電子ビーム露光装置のステージ上に原板３０をセットし、原板３０を回転させながら、サーボ信号に対応して変調した電子ビームを照射し、レジスト層３２の略全面に所定のパターン３３、例えば各トラックに回転中心から半径方向に線状に延びるサーボ信号に相当するパターンを円周上の各フレームに対応する部分に描画露光（電子線描画）する（図１Ｃ参照）。
【００２３】
次いで、図１Ｄに示されるように、レジスト層３２を現像処理し、露光（描画）部分を除去して、残ったレジスト層３２による所望の厚みの被覆層を形成する。この被覆層が次工程（エッチング工程）のマスクとなる。なお、基板３０上に塗布されるレジストはポジ型、ネガ型のどちらでも使用可能であるが、ポジ型とネガ型では、露光（描画）パターンが反転することになる。この現像処理の後には、レジスト層３２と原板３０との密着力を高めるためにベーキング処理（ポストベーク）を行う。
【００２４】
次いで、図１Ｅに示されるように、レジスト層３２の開口部より原板３０を表面より所定深さだけ除去（エッチング）する。このエッチングにおいては、アンダーカット（サイドエッチ）を最小にすべく、異方性のエッチングが望ましい。このような、異方性のエッチングとしては、反応性イオンエッチング（ＲＩＥ；Ｒｅａｃｔｉｖｅ  Ｉｏｎ  Ｅｔｃｈｉｎｇ）が好ましく採用できる。
【００２５】
次いで、図１Ｆに示されるように、レジスト層３２を除去する。レジスト層３２の除去方法は、乾式法としてアッシングが採用でき、湿式法として剥離液による除去法が採用できる。以上のアッシング工程により、所望の凹凸状パターンの反転型が形成された磁気転写用マスター担体作製用原盤３６が作製される。
【００２６】
前記磁気転写用マスター担体作製用原盤の凸部の高さ（Ｈ、図１４の［Ｈ］）と、凹部の幅（Ｗ、図１４の［Ｗ］）とのアスペクト比（Ｈ／Ｗ）としては、特に制限はなく、目的に応じて適宜選択することができるが、１．５より大きく２．５以下が好ましく、１．５より大きく２以下がより好ましい。
前記アスペクト比（Ｈ／Ｗ）が、２．５を超えると、剥離不良（剥離が難しくなる）を起こすことがあり、１．５以下であると、内周での転写信号の出力不足や、アドレスエラーの増加を引き起こすおそれがある。
前記アスペクト比（Ｈ／Ｗ）の測定方法としては、例えば、ＦＩＢ（ＳＩＩナノテクノロジー社製）でマスターより切片を切り出し、ＴＥＭ（日立ハイテクノロジーズ社製）にて形状観察する方法が挙げられる。
【００２７】
−磁性層−
前記磁性層は、前記凹凸パターンが形成された磁気転写用マスター担体作製用原盤の少なくとも凹部の表面に形成する（図２の［３８］参照）。
前記磁性層３８を形成する材料（磁性層材料）としては、後述するバリア層を形成する材料（バリア層材料）に含まれる金属元素のイオン化傾向よりも、イオン化傾向が大きい金属元素を含有していれば、特に制限はなく、目的に応じて適宜選択することができ、例えば、Ｆｅ、Ｃｏ、Ｐｔ、Ｃｒ、Ｎｉ、及びＰｄなどのうち、少なくとも１つを含有する金属、合金、及び化合物などが挙げられる。
中でも、Ｆｅ、及びＣｏの少なくともいずれかを主成分として含有するものが好ましく、ＦｅとＣｏとからなる合金（ＦｅＣｏ）であることが特に好ましい。ＦｅＣｏからなる磁性層を備えた磁気転写用マスター担体は、ＦｅＣｏが軟磁性であるため、残留磁化が少ない点で有利である。
【００２８】
前記磁性層３８の形成方法としては、特に制限はなく、目的に応じて適宜選択することができ、例えば、前記磁性層の材料のターゲットを用いて、スパッタリングにより形成することができる。
前記磁性層の材料として、ＦｅＣｏを用いる場合、前記磁性層の組成は、主として、前記磁性層形成時のスパッタ圧（力）、Ｆｅ濃度で制御することができる。
前記スパッタ圧（力）としては、特に制限はなく、目的に応じて適宜選択することができるが、０．０１Ｐａ〜５０Ｐａが好ましく、０．０１Ｐａ〜１０Ｐａがより好ましい。  前記Ｆｅ濃度としては、特に制限はなく、目的に応じて適宜選択することができるが、６５原子％〜７５原子％が好ましく、７０原子％がより好ましい。
また、スパッタリングで磁性層を形成する際に使用するスパッタガスとしては、一般的なアルゴン（Ａｒ）ガスが使用できるが、その他の希ガスを使用してもよい。
また、スパッタリングで磁性層を形成する際の投入電力としては、特に制限はなく、目的に応じて適宜選択することができるが、０．６Ｗ／ｃｍ２〜１６．０Ｗ／ｃｍ２が好ましく、３．０Ｗ／ｃｍ２〜１０．０Ｗ／ｃｍ２がより好ましい。
【００２９】
前記磁性層の厚みとしては、特に制限はなく、目的に応じて適宜選択することができるが、５ｎｍ〜６０ｎｍが好ましく、１０ｎｍ〜５０ｎｍがより好ましく、２０ｎｍ〜４０ｎｍが特に好ましい。
前記磁性層の厚みが、５ｎｍ未満であると、ＳＮＲ（シグナル／ノイズ比）が低下することがあり、６０ｎｍを超えると、内周部で剥離不良を引き起こすことがある。一方、前記磁性層の厚みが、前記特に好ましい範囲内であると、剥離の点と、信号品質の点で有利である。
前記磁性層の厚みは、例えば、Ｓｉ基板上にカプトンテープを貼り、剥がした段差を触針式膜厚計（ＳＬＯＡＮ社製）で５点確認し、その平均値とすることができる。
【００３０】
＜バリア層形成工程、及びバリア層＞
前記バリア層形成工程は、少なくとも磁気転写用マスター担体作製用原盤の凹部に位置する前記磁性層の表面にバリア層を形成する工程である。
【００３１】
−バリア層−
前記バリア層は、少なくとも磁気転写用マスター担体作製用原盤の凹部に位置する前記磁性層の表面に形成する（図３の［７１］参照）。
前記バリア層７１を形成する材料（バリア層材料）としては、上述した磁性層を形成する材料（磁性層材料）に含まれる金属元素のイオン化傾向よりも、イオン化傾向が小さい金属元素を含有していれば、特に制限はなく、目的に応じて適宜選択することができ、例えば、Ｎｉ、Ｃｕ、Ｒｕ、Ａｇ、Ｐｔ、及びＡｕなどのうち、少なくとも１つを含有する金属、合金、及び化合物などが挙げられる。
前記磁性層材料がＦｅ、Ｃｏであった場合において、前記バリア層材料としては、イオン化傾向がより小さいものが好ましい。前記バリア層材料のイオン化傾向の順序は、Ｎｉ＞Ｃｕ＞Ｒｕ＞Ａｇ＞Ｐｔ＞Ａｕとなる。
また、前記バリア層材料としてＮｉを用いると、スパッタが行いやすく、電鋳において、電鋳層との相性が良くバリア層の形成性の点で好ましい。
【００３２】
前記バリア層７１の形成方法としては、特に制限はなく、目的に応じて適宜選択することができ、例えば、ＰＶＤ（Ｐｈｙｓｉｃａｌ  Ｖａｐｏｕｒ  Ｄｅｐｏｓｉｔｉｏｎ）、ＣＶＤ（Ｃｈｅｍｉｃａｌ  Ｖａｐｏｕｒ  Ｄｅｐｏｓｉｔｉｏｎ）、スパッタリング、イオンプレーティングなどの各種の金属成膜法などが挙げられる。
前記スパッタリングにおけるスパッタ圧（力）などは、上述の磁性層の形成方法におけるスパッタリングと同様に行うことができる。
前記バリア層は、緻密な膜であることが好ましい。
前記緻密な膜とは、より膜密度の高い膜のことをいう。
前記緻密な膜を形成する方法としては、例えば、スパッタリングの場合、装置によって異なるが、高電圧（例えば、３．０Ｗ／ｃｍ２以上が好ましい）、低ガス圧（例えば、５Ｐａ以下が好ましい）で形成する方法が挙げられる。
前記緻密な膜であることを確認する方法としては、例えば、Ｘ線全反射法により測定することができる。
例えば、Ｎｉを用いた場合、膜密度が７（ｇ／ｃｍ３）以上であれば、緻密な膜であるということができる。図１５に各電力における成膜圧力と膜密度の関係の一例を示す。
【００３３】
前記バリア層の厚みとしては、特に制限はなく、目的に応じて適宜選択することができる。中でも、前記磁気転写用マスター担体作製用原盤の凹部に位置する磁性層の表面におけるバリア層の厚みが、４ｎｍ〜２０ｎｍが好ましく、４ｎｍ〜１０ｎｍがより好ましく、４ｎｍ〜８ｎｍが特に好ましい。
前記磁気転写用マスター担体作製用原盤の凹部に位置する磁性層の表面におけるバリア層の厚みが、４ｎｍ未満であると、バリア層として機能せず、磁性層が溶解してしまうことがあり、２０ｎｍを超えると、内周部でマスター凸部にス（構造内部にできる隙間や空洞）が発生し、剥離時の剥離不良の問題を起こすおそれがある。一方、前記バリア層の厚みが、前記特に好ましい範囲内であると、バリア層としてしっかりと機能し、パターン形成性の点（剥離不良を生じない）でも有利である。
前記バリア層の厚みは、例えば、Ｓｉ基板上にカプトンテープを貼り、剥がした段差を触針式膜厚計（ＳＬＯＡＮ社製）で５点確認し、その平均値とすることができる。
【００３４】
＜マスター基材形成工程、及びマスター基材＞
前記マスター基材形成工程は、少なくとも凹部に磁性層と、バリア層とを有する磁気転写用マスター担体作製用原盤の表面に金属を電着することにより、マスター基材を形成する工程である。
【００３５】
−マスター基材−
前記マスター基材としては、特に制限はなく、目的に応じて適宜選択することができ、例えば、ニッケル、アルミニウムなどの金属など公知の材料が挙げられる。
前記マスター基材の形成は、図４に示されるように、磁気転写用マスター担体作製用原盤３６の表面に、電鋳により所望の厚みの金属による金属板４０（マスター基材となるもの）を積層することにより形成される。
前記マスター基材形成工程は、電鋳装置の電解液中に磁気転写用マスター担体作製用原盤３６を浸し、磁気転写用マスター担体作製用原盤３６を陽極とし、陰極との間に通電することにより行われるが、このときの電解液の濃度、ｐＨ、電流のかけ方等は、積層された金属板４０に歪みのない最適条件で実施されることが求められる。
【００３６】
＜剥離工程、及び磁気転写用マスター担体＞
前記剥離工程は、少なくとも凸部の表面に前記バリア層と、前記磁性層とを有するマスター基材を磁気転写用マスター担体作製用原盤から剥離する工程である。
前記剥離工程により、少なくとも前記マスター基材の凸部の表面にバリア層と、磁性層とを有する磁気転写用マスター担体を得ることができる。
前記磁気転写用マスター担体は、前記マスター基材の表面にバリア層と、磁性層とがこの順に積層されてなることが好ましい。
【００３７】
−剥離−
前記マスター基材形成工程で形成された、金属板４０（マスター基材となるもの）の積層された磁気転写用マスター担体作製用原盤３６を電鋳装置の電解液から取り出し、剥離槽（図示略）内の純水に浸す。次いで、剥離槽内において、金属板４０を磁気転写用マスター担体作製用原盤３６から剥離し、図５に示すような、磁気転写用マスター担体作製用原盤３６から反転した凹凸パターンを有する磁気転写用マスター担体４２を得ることができる。
【００３８】
−磁気転写用マスター担体−
図５は、磁気転写用マスター担体４２の部分断面図である。前記磁気転写用マスター担体４２は、マスター基材４０と、該基材４０の表面上に形成されたバリア層７１と、該バリア層の表面上に形成された磁性層３８とを備える。前記基材４０は、その表面に凸部２０６、及び凹部２０７を有する。
なお、本実施形態においては、製造が容易であるなどの理由により、凹部２０７の表面にも磁性層３８が形成されているが、他の実施形態においては、凹部２０７の表面に磁性層３８がなくてもよい。
前記マスター基材４０の凸部２０６の表面（頂面）に形成された磁性層３８は、転写信号に対応するビット部となる。前記ビット部は、初期磁化を反転させる部分であり、転写部に相当する。なお、凹部２０７は、磁気反転しない非転写部に相当する。
図６は、磁気転写用マスター担体の上面図である。図６に示されるように、磁気転写用マスター担体の表面には、凹凸パターンからなるサーボパターン５２が形成される。
【００３９】
＜その他の工程、及びその他の層＞
前記その他の工程としては、本発明の効果を害しない限り、特に制限はなく、目的に応じて適宜選択することができ、例えば、保護層形成工程、潤滑剤層形成工程などが挙げられる。なお、前記磁気転写用マスター担体は、前記剥離工程後に、さらに磁性層を形成する磁性層形成工程を行ってもよい。前記磁性層形成工程は、上述の磁性層形成工程と同様に行うことができる。
前記その他の層としては、本発明の効果を害しない限り、特に制限はなく、目的に応じて適宜選択することができ、例えば、保護層、潤滑剤層などが挙げられる。
【００４０】
−保護層形成工程、保護層−
前記保護層形成工程は、前記磁気転写用マスター担体の表面（磁性層上）に保護層を形成する工程である。
前記保護層を形成することにより、前記磁気転写用マスター担体の機械的、摩擦特性、耐候性を改善することができる。また、前記磁性層と、前記保護層との密着性を強化するために、前記磁性層上にＳｉなどの密着強化層を形成し、その後に保護層を形成してもよい。
【００４１】
前記保護層の材料としては、特に制限はなく、目的に応じて適宜選択することができるが、硬質な炭素膜が好ましく、例えば、無機カーボン、ダイヤモンドライクカーボンなどを用いることができる。
前記保護層の形成方法としては、特に制限はなく、目的に応じて適宜選択することができ、例えば、スパッタリング法、蒸着法、塗布法、ディップコート法、スピンコート法などが挙げられる。
【００４２】
−潤滑剤層形成工程、潤滑剤層−
前記潤滑剤層形成工程は、前記保護層上に潤滑剤層を形成する工程である。
前記潤滑剤層を形成することにより、前記磁気転写用マスター担体と、後述する垂直磁気記録媒体との接触の際に生じる摩擦による傷の発生などを防止し、前記磁気転写用マスター担体の耐久性を向上することができる。
【００４３】
前記潤滑剤層の材料としては、特に制限はなく、目的に応じて適宜選択することができ、一般的に、パーフルオロポリエーテル（ＰＦＰＥ）などのフッ素系樹脂を用いることができる。
前記潤滑剤層の形成方法としては、特に制限はなく、目的に応じて適宜選択することができ、例えば、スピンコート法、ディップコート法などが挙げられる。
【００４４】
以下に、本発明の一実施形態に係る、モールド構造体の製造方法、及びモールド構造体について説明する。
＜モールド構造体の製造方法、及びモールド構造体＞
前記モールド構造体の製造方法は、モールド基材の表面に、該モールド基材を基準として複数の凸部が配列されたことによって形成された凹凸パターンを有するモールド基材の製造方法であって、被覆層形成工程と、バリア層形成工程と、モールド基材形成工程と、剥離工程とを少なくとも含み、更に必要に応じてその他の工程を含んでなる。
前記モールド構造体は、モールド基材の表面に、該モールド基材を基準として複数の凸部が配列されたことによって形成された凹凸パターンを有するモールド構造体であって、少なくとも前記モールド基材の凸部の表面にバリア層と、被覆層とを有し、更に必要に応じてその他の層を有してなる。
前記モールド構造体は、前記モールド構造体の製造方法によって、好適に製造することができる。
【００４５】
＜被覆層形成工程、及び被覆層＞
前記被覆層形成工程は、凹凸パターンが形成されたモールド構造体作製用原盤の少なくとも凹部の表面に被覆層を形成する工程である。
【００４６】
−モールド構造体作製用原盤−
前記凹凸パターンが形成されたモールド構造体作製用原盤の製造方法としては、特に制限はなく、目的に応じて適宜選択することができる。
【００４７】
前記モールド構造体作製用原盤の凸部の高さ（Ｈ、図１９の［Ｈ］）と、凹部の最小線幅（Ｗ、図１９の［Ｗ］）とのアスペクト比（Ｈ／Ｗ）としては、特に制限はなく、目的に応じて適宜選択することができるが、２以上が好ましい。
前記アスペクト比（Ｈ／Ｗ）の測定方法としては、例えば、ＦＩＢ（ＳＩＩナノテクノロジー社製）でマスターより切片を切り出し、ＴＥＭ（日立ハイテクノロジーズ社製）にて形状観察する方法が挙げられる。
なお、モールド構造体には、線幅が太くアスペクト比が低い凹凸パターンが形成されていてもよい。
【００４８】
−被覆層−
前記被覆層は、前記凹凸パターンが形成されたモールド構造体作製用原盤の少なくとも凹部の表面に形成する（図２０の[１０５]参照）。
前記被覆層を形成する材料（被覆層材料）としては、後述するバリア層を形成する材料（バリア層材料）に含まれる金属元素のイオン化傾向よりも、イオン化傾向が大きい金属元素を含有していれば、特に制限はなく、目的に応じて適宜選択することができ、例えば、Ｎｉを含有する金属、合金、及び化合物などが挙げられる。
【００４９】
前記被覆層の形成方法としては、特に制限はなく、目的に応じて適宜選択することができ、例えば、前記被覆層の材料のターゲットを用いて、スパッタリングにより形成することができる。
前記スパッタ圧（力）としては、特に制限はなく、目的に応じて適宜選択することができるが、０．３Ｐａ〜１Ｐａが好ましく、０．１Ｐａ〜０．２Ｐａがより好ましい。
また、スパッタリングで被覆層を形成する際に使用するスパッタガスとしては、一般的なアルゴン（Ａｒ）ガスが使用できるが、その他の希ガスを使用してもよい。
また、スパッタリングで被覆層を形成する際の投入電力としては、特に制限はなく、目的に応じて適宜選択することができるが、０．６Ｗ／ｃｍ２〜１６Ｗ／ｃｍ２が好ましく、３．０Ｗ／ｃｍ２〜１０Ｗ／ｃｍ２がより好ましい。
【００５０】
前記被覆層の厚みとしては、特に制限はなく、目的に応じて適宜選択することができるが、３ｎｍ〜６０ｎｍが好ましく、３ｎｍ〜１８ｎｍがより好ましく、３ｎｍ〜９ｎｍが特に好ましい。
前記被覆層の厚みが、３ｎｍ未満であると、しわやもげと呼ばれる剥離不良が発生することがあり、６０ｎｍを超えると、もげが生じることがある。一方、前記被覆層の厚みが、前記特に好ましい範囲内であると、もげやしわが発生しにくいという点で有利である。
前記被覆層の厚みは、例えば、Ｓｉ基板上にカプトンテープを貼り、剥がした段差を触針式膜厚計（ＳＬＯＡＮ社製）で５点確認し、その平均値とすることができる。
【００５１】
＜バリア層形成工程、及びバリア層＞
前記バリア層形成工程は、少なくともモールド構造体作製用原盤の凹部に位置する前記被覆層の表面にバリア層を形成する工程である。
【００５２】
−バリア層−
前記バリア層は、少なくともモールド構造体作製用原盤の凹部に位置する前記被覆層の表面に形成する（図２１の[１３０]参照）。
前記バリア層を形成する材料（バリア層材料）としては、上述した被覆層を形成する材料（被覆層材料）に含まれる金属元素のイオン化傾向よりも、イオン化傾向が小さい金属元素を含有していれば、特に制限はなく、目的に応じて適宜選択することができ、例えば、Ｃｕ、Ｒｕ、Ｐｔ、及びＡｕなどのうち、少なくとも１つを含有する金属、合金、及び化合物などが挙げられる。
前記被覆層材料がＮｉであった場合において、前記バリア層材料としては、イオン化傾向がより小さいものが好ましい。前記バリア層材料のイオン化傾向の順序は、Ｃｕ＞Ｒｕ＞Ｐｔ＞Ａｕとなる。
【００５３】
前記バリア層の形成方法としては、特に制限はなく、目的に応じて適宜選択することができ、例えば、ＰＶＤ（Ｐｈｙｓｉｃａｌ  Ｖａｐｏｕｒ  Ｄｅｐｏｓｉｔｉｏｎ）、ＣＶＤ（Ｃｈｅｍｉｃａｌ  Ｖａｐｏｕｒ  Ｄｅｐｏｓｉｔｉｏｎ）、スパッタリング、イオンプレーティングなどの各種の金属成膜法などが挙げられる。
前記スパッタリングにおけるスパッタ圧（力）などは、上述の被覆層の形成方法におけるスパッタリングと同様に行うことができる
前記バリア層は、緻密な膜であることが好ましい。
前記緻密な膜とは、より膜密度の高い膜のことをいう。
前記緻密な膜を形成する方法としては、例えば、スパッタリングの場合、装置によって異なるが、高電圧（例えば、３．０Ｗ／ｃｍ２以上が好ましい）、低ガス圧（例えば、５Ｐａ以下が好ましい）で形成する方法が挙げられる。
前記緻密な膜であることを確認する方法としては、例えば、Ｘ線全反射法により測定することができる。
【００５４】
前記バリア層の厚みとしては、特に制限はなく、目的に応じて適宜選択することができる。中でも、前記モールド構造体作製用原盤の凹部に位置する被覆層の表面におけるバリア層の厚みが、３ｎｍ〜１０ｎｍが好ましく、４ｎｍ〜１０ｎｍがより好ましく、６ｎｍ〜１０ｎｍが特に好ましい。
前記モールド構造体作製用原盤の凹部に位置する被覆層の表面におけるバリア層の厚みが、３ｎｍ未満であると、バリア層として機能せず、被覆層が溶解してしまうことがあり、１０ｎｍを超えると、内周部でモールド凸部にス（構造内部にできる隙間や空洞）が発生し、剥離時の剥離不良の問題を起こすおそれがある。一方、前記バリア層の厚みが、前記特に好ましい範囲内であると、バリア層としてしっかりと機能し、パターン形成性の点（剥離不良を生じない）でも有利である。
前記バリア層の厚みは、例えば、Ｓｉ基板上にカプトンテープを貼り、剥がした段差を触針式膜厚計（ＳＬＯＡＮ社製）で５点確認し、その平均値とすることができる。
【００５５】
＜モールド基材形成工程、及びモールド基材＞
前記モールド基材形成工程は、少なくとも凹部に被覆層と、バリア層とを有するモールド構造体作製用原盤の表面に金属を電着することにより、モールド基材を形成する工程である。
【００５６】
−モールド基材−
前記モールド基材としては、特に制限はなく、目的に応じて適宜選択することができ、例えば、ニッケル、アルミニウムなどの金属など公知の材料が挙げられる。
前記モールド基材の形成は、図２２に示されるように、モールド構造体作製用原盤１４０の表面に、電鋳により所望の厚みの金属による金属板１５０（モールド基材となるもの）を積層することにより形成される。
前記モールド基材形成工程は、電鋳装置の電解液中にモールド構造体作製用原盤１４０を浸し、モールド構造体作製用原盤１４０を陽極とし、陰極との間に通電することにより行われるが、このときの電解液の濃度、ｐＨ、電流のかけ方等は、積層された金属板１５０に歪みのない最適条件で実施されることが求められる。
【００５７】
＜剥離工程、及びモールド構造体＞
前記剥離工程は、少なくとも凸部の表面に前記バリア層と、前記被覆層とを有するモールド基材をモールド構造体作製用原盤から剥離する工程である。
前記剥離工程により、少なくとも前記モールド基材の凸部の表面にバリア層と、被覆層とを有するモールド構造体を得ることができる。
前記モールド構造体は、前記モールド基材の表面にバリア層と、被覆層とがこの順に積層されてなることが好ましい。
【００５８】
−剥離−
前記モールド基材形成工程で形成された、金属板１５０（モールド基材となるもの）の積層されたモールド構造体作製用原盤１４０を電鋳装置の電解液から取り出し、剥離槽（図示略）内の純水に浸す。次いで、剥離槽内において、金属板１５０をモールド構造体作製用原盤１４０から剥離し、図２３に示すような、モールド構造体作製用原盤１４０から反転した凹凸パターンを有するモールド構造体１６０を得ることができる。
【００５９】
−モールド構造体−
図２３は、モールド構造体１６０の部分断面図である。前記モールド構造体１６０は、モールド基材１５０と、該モールド基材１５０の表面上に形成されたバリア層１３０と、該バリア層１３０の表面上に形成された被覆層１０５とを備える。前記モールド基材１５０は、その表面に凸部１７０、及び凹部１８０を有する。
【００６０】
＜その他の工程、及びその他の層＞
前記その他の工程としては、本発明の効果を害しない限り、特に制限はなく、目的に応じて適宜選択することができ、例えば、保護層形成工程、潤滑剤層形成工程などが挙げられる。
前記その他の層としては、本発明の効果を害しない限り、特に制限はなく、目的に応じて適宜選択することができ、例えば、保護層、潤滑剤層などが挙げられる。
【００６１】
−保護層形成工程、保護層−
前記保護層形成工程は、前記モールド構造体の表面（被覆層上）に保護層を形成する工程である。
前記保護層を形成することにより、前記モールド構造体の機械的、摩擦特性、耐候性を改善することができる。また、前記被覆層と、前記保護層との密着性を強化するために、前記被覆層上にＳｉなどの密着強化層を形成し、その後に保護層を形成してもよい。
【００６２】
前記保護層の材料としては、特に制限はなく、目的に応じて適宜選択することができるが、硬質な炭素膜が好ましく、例えば、無機カーボン、ダイヤモンドライクカーボンなどを用いることができる。
前記保護層の形成方法としては、特に制限はなく、目的に応じて適宜選択することができ、例えば、スパッタリング法、蒸着法、塗布法、ディップコート法、スピンコート法などが挙げられる。
【００６３】
−潤滑剤層形成工程、潤滑剤層−
前記潤滑剤層形成工程は、前記保護層上に潤滑剤層を形成する工程である。
前記潤滑剤層を形成することにより、前記モールド構造体と、レジストとの接触の際に生じる摩擦による傷の発生などを防止し、前記モールド構造体の耐久性を向上することができる。
【００６４】
前記潤滑剤層の材料としては、特に制限はなく、目的に応じて適宜選択することができ、一般的に、パーフルオロポリエーテル（ＰＦＰＥ）などのフッ素系樹脂を用いることができる。
前記潤滑剤層の形成方法としては、特に制限はなく、目的に応じて適宜選択することができ、例えば、スピンコート法、ディップコート法などが挙げられる。
【００６５】
（磁気転写方法、及び垂直磁気記録媒体）
本発明の磁気転写方法は、初期磁化工程と、密着工程と、磁気転写工程とを少なくとも含み、更に必要に応じてその他の工程を含んでなる。
本発明の垂直磁気記録媒体は、前記本発明の磁気転写方法によって、作製することができる。
【００６６】
＜磁気転写技術＞
まず、本発明の前記磁気転写用マスター担体を適用した垂直磁気記録の磁気転写技術について図面を参照して説明する。
図７Ａから図７Ｃは、垂直磁気記録の磁気転写方法の工程を示す説明図である。図７Ａから図７Ｃにおいて、符号１０は被転写用の磁気ディスクとしてのスレーブディスク（垂直磁気記録媒体に相当）、符号２０は磁気転写用マスター担体としてのマスターディスクを表す。
【００６７】
図７Ａに示されるように、スレーブディスク１０のディスク平面に対し、垂直の方向から、直流磁界（Ｈｉ）を印加して、該スレーブディスク１０を初期磁化する（初期磁化工程）。
初期磁化を行った後、図７Ｂに示されるように、前記初期磁化後のスレーブディスク１０と、マスターディスク２０とを密着させる（密着工程）。
さらに、両ディスク１０、２０を密着させた後、図７Ｃに示されるように、初期磁化の際に印加される磁界（Ｈｉ）とは、逆向きの磁界（Ｈｄ）を印加して、該スレーブディスク１０に磁気転写する（磁気転写工程）。
【００６８】
＜スレーブディスク（垂直磁気記録媒体）＞
図７Ａから図７Ｃにおいて示される、前記スレーブディスク１０は、円盤状の基板の表面の片面或いは、両面に磁性層が形成されたものであり、具体的には、高密度ハードディスク等が挙げられる。このスレーブディスク１０を例に挙げ、図８を用いて、垂直磁気記録媒体の説明を行う。
【００６９】
図８は、スレーブディスク１０の断面を示す説明図である。図８に示されるように、スレーブディスク１０は、ガラスなど非磁性の基板１２上に、軟磁性層（軟磁性下地層；ＳＵＬ）１３、非磁性層（中間層）１４、磁性層（垂直磁気記録層）１６が順次積層形成された構造からなり、磁性層１６の上は更に保護層１８と潤滑層１９とで覆われている。なお、ここでは、基板１２の片面に磁性層１６を形成した例を示すが、基板１２の表裏両面に磁性層を形成する態様も可能である。
【００７０】
円盤状の基板１２は、ガラスやＡｌ（アルミニウム）等の非磁性材料から構成されており、この基板１２上に軟磁性層１３を形成した後、非磁性層１４と、磁性層１６を形成する。
【００７１】
軟磁性層１３は、磁性層１６の垂直磁化状態を安定させ、記録再生時の感度を向上させるために有益である。軟磁性層１３に用いられる材料は、ＣｏＺｒＮｂ、ＦｅＴａＣ、ＦｅＺｒＮ、ＦｅＳｉ合金、ＦｅＡｌ合金、パーマロイなどのＦｅＮｉ合金、パーメンジュールなどのＦｅＣｏ合金等の軟磁性材料が好ましい。この軟磁性層１３は、ディスクの中心から外側に向かって半径方向に（放射状に）磁気異方性が付けられている。
【００７２】
軟磁性層１３の厚みは、２０ｎｍ〜２０００ｎｍであることが好ましく、４０ｎｍ〜４００ｎｍであることが更に好ましい。
【００７３】
非磁性層１４は、後に形成する磁性層１６の垂直方向の磁気異方性を大きくする等の理由により設けられる。非磁性層１４に用いられる材料は、Ｔｉ（チタン）、Ｃｒ（クロム）、ＣｒＴｉ、ＣｏＣｒ、ＣｒＴａ、ＣｒＭｏ、ＮｉＡｌ、Ｒｕ（ルテニウム）、Ｐｄ（パラジウム）、Ｔａ、Ｐｔ等が好ましい。非磁性層１４は、例えば、スパッタリング法により上記材料を成膜することにより形成される。非磁性層１４の厚みは、１０ｎｍ〜１５０ｎｍであることが好ましく、２０ｎｍ〜８０ｎｍであることが更に好ましい。
【００７４】
磁性層１６においては、その磁性膜内の磁化容易軸が基板に対し主に垂直に配向しており、この磁性層１６に情報が記録される。磁性層１６に用いられる材料は、Ｃｏ（コバルト）、Ｃｏ合金（ＣｏＰｔＣｒ、ＣｏＣｒ、ＣｏＰｔＣｒＴａ、ＣｏＰｔＣｒＮｂＴａ、ＣｏＣｒＢ、ＣｏＮｉ等）、Ｃｏ合金−ＳｉＯ２、Ｃｏ合金−ＴｉＯ２、Ｆｅ、Ｆｅ合金（ＦｅＣｏ、ＦｅＰｔ、ＦｅＣｏＮｉ等）等が好ましい。これらの材料は、磁束密度が大きく、成膜条件や組成を調整することにより垂直の磁気異方性を有している。磁性層１６は、スパッタリング法により上記材料を成膜することにより形成される。磁性層１６の厚みは、１０ｎｍ〜５００ｎｍであることが好ましく、２０ｎｍ〜２００ｎｍであることが更に好ましい。
【００７５】
本実施形態では、例えば、スレーブディスク１０の基板１２として、外形６５ｍｍの円盤状のガラス基板を用い、スパッタリング装置のチャンバー内にガラス基板を設置し、１．３３×１０−５Ｐａ（１．０×１０−７Ｔｏｒｒ）まで減圧した後、チャンバー内にＡｒ（アルゴン）ガスを導入し、チャンバー内にあるＣｏＺｒＮｂターゲットを用い、同じくチャンバー内の基板の温度を室温として、厚みが８０ｎｍのＳＵＬ第１層をスパッタリング法で形成する。次にその上に、チャンバー内にあるＲｕターゲットを用いて０．８ｎｍのＲｕ層をスパッタリング法で形成する。さらにその上に、ＣｏＺｒＮｂターゲットを用い、厚みが８０ｎｍのＳＵＬ第２層をスパッタリング法で形成する。こうしてスパッタ法で形成されたＳＵＬを、半径方向に５０Ｏｅ以上の磁場を印加した状態で室温まで昇温し室温に冷却する。
【００７６】
次に、例えば、Ｒｕターゲットを用い、基板温度が室温の条件の下で放電させることによりスパッタリング法で形成を行う。これによりＲｕからなる非磁性層１４を６０ｎｍ形成する。
【００７７】
この後、例えば、上記と同様にＡｒガスを導入し、同じチャンバー内にあるＣｏＣｒＰｔターゲットを用い、同じく基板温度が室温の条件の下で放電させることによりスパッタリング法で形成を行う。これによりＣｏＣｒＰｔ−ＳｉＯ２からなるグラニュラー構造の磁性層１６を２５ｎｍ形成する。
【００７８】
以上のプロセスにより、ガラス基板に、軟磁性層、非磁性層と磁性層が形成された転写用磁気ディスク（スレーブディスク）１０を作製することができる。
【００７９】
＜磁気転写方法＞
以下、本発明の一実施形態に係る磁気転写方法について説明する。
【００８０】
−スレーブディスクの初期磁化工程−
図７Ａに示されるように、スレーブディスク１０の初期磁化（直流磁化）は、スレーブディスク１０の表面に対し垂直に直流磁界を印加することができる装置（不図示の磁界印加手段）により初期化磁界Ｈｉを発生させることにより行う。具体的には、初期化磁界Ｈｉとしてスレーブディスク１０の保磁力Ｈｃ以上の強度の磁界を発生させることにより行う。この初期磁化工程により、図９に示されるように、スレーブディスク１０の磁性層１６について、ディスク面と垂直な一方向に初期磁化Ｐｉさせる。なお、この初期磁化工程は、スレーブディスク１０を磁界印加手段に対し相対的に回転させることにより行ってもよい。
【００８１】
−磁気転写における密着工程−
次に、マスターディスク２０と、初期磁化工程後のスレーブディスク１０とを図７Ｂのように重ね合わせて両者を密着させる工程（密着工程）を行う。図７Ｂに示されるように、密着工程では、マスターディスク２０の突起状パターン（凹凸パターン）の形成されている面と、スレーブディスク１０の磁性層１６の形成されている面とを所定の押圧力で密着させる。
【００８２】
スレーブディスク１０には、マスターディスク２０に密着させる前に、グライドヘッド、研磨体等により、表面の微少突起又は付着塵埃を除去するクリーニング処理（バーニッシング等）が必要に応じて施される。
【００８３】
なお、密着工程は、図７Ｂに示すように、スレーブディスク１０の片面のみにマスターディスク２０を密着させる場合と、両面に磁性層が形成された転写用磁気ディスクについて、両面からマスターディスクを密着させる場合とがある。後者の場合では、両面を同時転写することができる利点がある。
【００８４】
−磁気転写工程−
次に、図７Ｃに基づき磁気転写工程を説明する。上記密着工程によりスレーブディスク１０とマスターディスク２０とを密着させたものについて、不図示の磁界印加手段により初期化磁界Ｈｉの向きと反対方向に記録用磁界Ｈｄを発生させる。記録用磁界Ｈｄを発生させることにより生じた磁束がスレーブディスク１０とマスターディスク２０に進入することにより磁気転写が行われる。
【００８５】
本実施形態では、記録用磁界Ｈｄの大きさは、スレーブディスク１０の磁性層１６を構成する磁性材料のＨｃと略同じ値である。
【００８６】
磁気転写は、スレーブディスク１０及びマスターディスク２０を密着させたものを不図示の回転手段により回転させつつ、磁界印加手段によって記録用磁界Ｈｄを印加し、マスターディスク２０に記録されている突起状のパターンからなる情報をスレーブディスク１０の磁性層１６に磁気転写する。なお、この構成以外にも、磁界印加手段を回転させる機構を設け、スレーブディスク１０及びマスターディスク２０に対し、相対的に回転させる手法であってもよい。
【００８７】
磁気転写工程における、スレーブディスク１０とマスターディスク２０の断面の様子を図１０に示す。図１０に示されるように、凹凸パターンを有するマスターディスク２０をスレーブディスク１０が密着させた状態で、記録用磁界Ｈｄを印加すると、磁束Ｇは、マスターディスク２０の凸領域とスレーブディスク１０が接触している領域では強く、記録用磁界Ｈｄにより、マスターディスク２０の磁性層４８の磁化向きが記録用磁界Ｈｄの方向に揃い、スレーブディスク１０の磁性層１６に磁気情報が転写される。一方、マスターディスク２０の凹領域は、記録用磁界Ｈｄの印加によって生じる磁束Ｇが凸領域に比べて弱く、スレーブディスク１０の磁性層１６の磁化向きが変わることはなく、初期磁化の状態を保ったままである。
【００８８】
図１１は、磁気転写に用いられる磁気転写装置について詳細に示したものである。磁気転写装置は、コア６２にコイル６３が巻きつけられた電磁石からなる磁界印加手段６０を有するものであり、このコイル６３に電流を流すことによりギャップ６４において、密着させたマスターディスク２０とスレーブディスク１０の磁性層１６に対し垂直に磁界を発生する構造になっている。発生する磁界の向きは、コイル６３に流す電流の向きによって変えることができる。従って、この磁気転写装置によって、スレーブディスク１０の初期磁化を行うことも、磁気転写を行うことも可能である。
【００８９】
この磁気転写装置により初期磁化させた後、磁気転写を行う場合には、磁界印加手段６０のコイル６３に、初期磁化したときにコイル６３に流した電流の向きと逆向きの電流を流す。これにより、初期磁化の際の磁化向きとは反対の向きに記録用磁界を発生させることができる。磁気転写は、スレーブディスク１０及びマスターディスク２０を密着させたものを回転させつつ、磁界印加手段６０によって記録用磁界Ｈｄを印加し、マスターディスク２０に記録されている突起状のパターンからなる情報をスレーブディスク１０の磁性層１６に磁気転写するため、不図示の回転手段が設けられている。なお、この構成以外にも、磁界印加手段６０を回転させる機構を設け、スレーブディスク１０及びマスターディスク２０に対し、相対的に回転させる手法であってもよい。
【００９０】
本実施形態では、記録用磁界Ｈｄは、本実施の形態に用いられるスレーブディスク１０の磁性層１６の保磁力Ｈｃの４０％〜１３０％、好ましくは、５０％〜１２０％の強度の磁界を印加することにより磁気転写を行う。
【００９１】
これにより、スレーブディスク１０の磁性層１６には、サーボ信号等の磁気パターンの情報が、初期磁化Ｐｉの反対向きの磁化となる記録磁化Ｐｄとして記録される（図１２参照）。
【００９２】
なお、本発明の実施に際して、マスターディスク２０に形成された突起状のパターンは、図５で説明したポジパターンと反対のネガパターンであってもよい。この場合、初期化磁界Ｈｉの方向及び記録用磁界Ｈｄの方向を各々逆方向にすることにより、スレーブディスク１０の磁性層１６に、同様の磁化パターンを磁気転写することができるからである。また、本実施の形態では、磁界印加手段は、電磁石の場合について説明したが、同様に磁界が発生する永久磁石を用いてもよい。
【００９３】
なお、上述した本発明の実施形態に係る方法により製造された垂直磁気記録媒体は、例えば、ハードディスク装置等の磁気記録再生装置に組み込まれて使用される。これにより、サーボ精度が高く、良好な記録再生特性の高記録密度磁気記録再生装置を得ることができる。
【００９４】
本発明の磁気転写用マスター担体は、磁性層の厚みの減少を抑制することができる本発明の製造方法により得ることができ、磁気転写によるノイズ成分が少なく転写特性に優れているため、磁気記録媒体への磁気転写に好適に使用することができる。
【実施例】
【００９５】
以下、本発明の実施例について説明するが、本発明は下記実施例に何ら限定されるものではない。
【００９６】
（試験例１−Ａ：バリア層として機能する金属種の判別（１））
Ｓｉ基板上に表１に記載の各種金属をスパッタリング法により、２０ｎｍ堆積させた。その後、前記基板を下記のスルファミン酸ニッケル溶液（電鋳液に相当）に２時間浸漬した。
浸漬後の基板の表面（金属面）に、Ｘ線光電子分析装置（ＥＳＣＡ、島津／ＫＲＡＴＰＳ製、ＡＸＩＳ−ＨＳ）にて加速アルゴンイオンを照射し、金属面の表面を削り、表面から内部側への深さ方向への組成変化を測定した。
【００９７】
−スパッタリング条件−
アルゴン圧力：０．１Ｐａ
基板−ターゲット間距離：３００ｍｍ
投入電力（ＤＣ電源）：９００Ｗ
装置：Ｎｉ  スパッタ装置（富士第一製作所製）
【００９８】
−スルファミン酸ニッケル溶液−
スルファミン酸ニッケル                ・・・  ６００ｇ／Ｌ
ホウ酸                                ・・・  ４０ｇ／Ｌ
界面活性剤（ラウリル硫酸ナトリウム）  ・・・  ０．１５ｇ／Ｌ
ｐＨ４
温度５５℃
【００９９】
−評価−
スパッタ深さに対するＳｉと各種金属との組成比の交点が１０ｎｍ以上であれば、バリア層として機能する（電鋳液に溶解しない）と判断した。前記交点とは、Ｓｉと各種金属との界面である。また、前記交点が１０ｎｍ以上という基準は、測定誤差を考慮すると、交点が１０ｎｍ未満では、前記浸漬により金属が溶け出していることもあるため、交点が１０ｎｍ以上であることをバリア層として機能するための基準とした。
結果を表１に示す。また、図１３に、金属としてＮｉを用いた場合のスパッタ深さに対するＳｉとＮｉとの組成比の変化のグラフを示す。
【表１】
2010108580.tif 000002
表１の結果から、Ｎｉ、Ｃｕ、Ｒｕ、Ａｇ、Ｐｔ、及びＡｕがバリア層として機能する金属であることが判った。
【０１００】
（試験例１−Ｂ：バリア層として機能する金属種の判別（２））
Ｓｉ基板上に表２に記載の第１層の金属をスパッタリング法により１０ｎｍ堆積させ、次いで表２に記載の第２層の金属をスパッタリング法により１０ｎｍ堆積させた以外は、試験例１−Ａと同様にして試験を行い、バリア層として機能するか否かを評価した。結果を表２に示す。
【表２】
2010108580.tif 000003
表２から、Ｆｅ、及びＣｏよりもイオン化傾向が小さい金属同士を複数用いた場合でもバリア層として機能することが判った。
【０１０１】
（試験例２：バリア層の厚みの検討）
Ｓｉ基板上に磁性層材料としてＦｅＣｏ（Ｆｅ７０−Ｃｏ３０、原子％）を用い、スパッタリング法により厚みが５０ｎｍの磁性層を形成した。次いで、前記磁性層の表面にバリア層材料としてＮｉを用い、試験例１と同様の方法により表２に記載の厚みのバリア層を形成した。その後、前記基板を試験例１と同じスルファミン酸ニッケル溶液（電鋳液に相当）に２時間浸漬した。
浸漬後、Ｘ線光電子分析装置（ＥＳＣＡ、島津／ＫＲＡＴＰＳ製、ＡＸＩＳ−ＨＳ）にて、前記バリア層、及び磁性層の厚みの変化を分析した。
【０１０２】
−スパッタリング条件（磁性層の形成）−
アルゴン圧力：０．０４Ｐａ
基板−ターゲット間距離：３００ｍｍ
投入電力（ＤＣ電源）：５００Ｗ
装置：Ｃａｓｐｅｒ  キヤノンアネルバ製
【０１０３】
−評価−
バリア層、及び磁性層の全厚みの変化を下記基準で評価した。結果を表３に示す。
◎：全く溶解しない
○：ほとんど溶解しない
△：わずかに溶解する
×：溶解する
【０１０４】
【表３】
2010108580.tif 000004
表３の結果から、バリア層の厚みとしては、４ｎｍ以上であることが必要であることが判った。また、１０ｎｍ以上がより優れていることが判った。
【０１０５】
（実施例１、比較例１〜２）
以下のようにして、実施例１の磁気転写用マスター担体（バリア層有り）、及び、比較例１〜２の磁気転写用マスター担体（バリア層無し）を作製した。また、垂直磁気記録媒体を作製し、得られた各マスター担体から垂直磁気記録媒体への磁気転写を行った。
【０１０６】
＜磁気転写用マスター担体の作製＞
−磁気転写用マスター担体作製用原盤の作製−
８インチのＳｉ（シリコン）ウェハー（基板）上に、電子線レジストを、スピンコート法により、１００ｎｍの厚みで塗布した。塗布後、基板上の該レジストを、回転式電子線露光装置を用いて露光し、露光後の該レジストを現像して、凹凸パターンを有するレジストＳｉ基板を作製した。
その後、該レジストをマスクとして用い、該基板に対して、反応性イオンエッチング処理を行い、凹凸パターンの凹部を掘り下げた。該エッチング処理後、該基板上に残存するレジストを可溶溶剤で洗浄し、除去した。除去後、該基板を乾燥したものを、磁気転写用マスター担体を調製するための磁気転写用マスター担体作製用原盤とした。
なお、本実施例１で用いたパターンは、大別すると、データ部と、サーボ部からなる。該データ部は、凸巾：９０ｎｍ、凹巾：３０ｎｍ（ＴＰ＝１２０ｎｍ）のパターンで構成されている。該サーボ部は、基準信号長：８０ｎｍ、総セクタ数：１２０、プリアンブル（４０ｂｉｔ）／ＳＡＭ（６ｂｉｔ）／Ｓｅｃｔｏｒｃｏｄｅ（８ｂｉｔ）／ＣｙｌｉｎｄｅｒＣｏｄｅ（３２ｂｉｔ）／Ｂｕｒｓｔパターンで構成されている。該ＳＡＭ部は、“００１０１０”であり、ＳｅｃｔｏｒがＢｉｎａｒｙ、ＣｙｌｉｎｄｅｒはＧｒａｙ変換を用いている。Ｂｕｒｓｔ部は一般的な４バースト（各バーストは１６ｂｉｔ）である。マンチェスター変換を使用した。
【０１０７】
−磁性層の形成−
上記磁気転写用マスター担体作製用原盤上に、アルゴン圧力０．０４Ｐａ条件下で、スパッタリング法により、ＦｅＣｏ（Ｆｅ８０−Ｃｏ２０、原子％）からなる磁性層を、厚みが３０ｎｍとなるように形成した。磁性層形成時のスパッタリング条件は以下の通りである。
［スパッタリング条件］
アルゴン圧力：０．０４Ｐａ
基板−ターゲット間距離：３００ｍｍ
投入電力（ＤＣ電源）：５００Ｗ
装置：Ｃａｓｐｅｒ  キヤノンアネルバ製
【０１０８】
−バリア層の形成−
上記磁気転写用マスター担体作製用原盤の磁性層の表面に、スパッタリング方法により、Ｎｉ（ニッケル）からなるバリア層を、厚みが６ｎｍとなるように形成した。バリア層形成時のスパッタリング条件は以下の通りである。
［スパッタリング条件］
アルゴン圧力：０．１Ｐａ
基板−ターゲット間距離：３００ｍｍ
投入電力（ＤＣ電源）：９００Ｗ
装置：Ｎｉ  スパッタ装置（富士第一製作所製）
【０１０９】
−マスター基材の形成−
上記バリア層を形成した後の磁気転写用マスター担体作製用原盤を、スルファミン酸Ｎｉ浴に浸漬し、３０秒後、電解メッキにより、２００μｍの厚みのマスター基材（Ｎｉ膜）を形成した。
［スルファミン酸Ｎｉ浴］
スルファミン酸ニッケル                ・・・  ６００ｇ／Ｌ
ホウ酸                                ・・・  ４０ｇ／Ｌ
界面活性剤（ラウリル硫酸ナトリウム）  ・・・  ０．１５ｇ／Ｌ
ｐＨ４
温度５５℃
【０１１０】
−剥離−
上記マスター基材形成後、磁気転写用マスター担体作製用原盤よりマスター基材を引き剥がし、洗浄して、マスター基材と、バリア層と、磁性層とからなる実施例１の磁気転写用マスター担体を得た。
【０１１１】
上記において、バリア層の形成を行わなかったこと以外は、実施例１と同様にして比較例１の磁気転写用マスター担体を得た。
また、バリア層の形成を行わず、マスター基材の形成において、スルファミン酸Ｎｉ浴に浸漬し、電解メッキを行うまでの時間を６０秒間としたこと以外は、実施例１と同様にして比較例２の磁気転写用マスター担体を得た。
【０１１２】
＜垂直磁気記録媒体の作製＞
２．５インチのガラス基板上に、スパッタリング法を用いて、軟磁性層、第１非磁性配向層、第２非磁性配向層、磁気記録層及び保護層を、この順に形成した。更に、該保護層の上に、ディップ法により潤滑剤層を形成した。
軟磁性層の材料として、ＣｏＺｒＮｂを用いた。該軟磁性層の厚みは、１００ｎｍであった。ガラス基板をＣｏＺｒＮｂターゲットと対向させて配置し、Ａｒガスを０．６Ｐａ圧になるように流入させ、ＤＣ１５００Ｗで形成した。
第１非磁性配向層としてＴｉ：５ｎｍ、第２非磁性配向層としてＲｕ：６ｎｍを形成した。
第１非磁性配向層は、Ｔｉターゲットと対向配置し、Ａｒガスを０．５Ｐａ圧になるように流入し、ＤＣ１０００Ｗで放電し、５ｎｍの厚みになるように、Ｔｉシード層を形成した。第１非磁性配向層形成後にＲｕターゲットと対向させて配置し、Ａｒガスを０．８Ｐａ圧になるように流入させ、ＤＣ９００Ｗで放電し、６ｎｍの厚みになるように第２非磁性配向層を形成した。
磁気記録層として、ＣｏＣｒＰｔＯ：１８ｎｍを形成した。ＣｏＣｒＰｔＯターゲットと対向させて配置し、Ｏ２を０．０６％を含むＡｒガスを１４Ｐａ圧になるように流入させ、ＤＣ２９０Ｗで放電し磁気記録層を作製した。
磁気記録層を形成した後に、Ｃ（カーボン）ターゲットと対向させて配置し、Ａｒガスを０．５Ｐａ圧になるように流入させ、ＤＣ１０００Ｗで放電し、１０００Ｗで放電し、Ｃ保護層（４ｎｍ）を形成した。この記録媒体の保磁力は、３３４ｋＡ／ｍ（４．２ｋＯｅ）とした。
更に、該媒体にディップ法により、ＰＦＰＥ潤滑剤を２ｎｍの厚みで塗布した。
以上のようにして、垂直磁気記録媒体を調製した。
【０１１３】
＜磁気転写＞
上記垂直磁気記録媒体に対して、初期化を行った（初期磁化工程）。初期化の際に印加する磁界の強度（初期磁界強度）は１０ｋＯｅであった。
初期化済み垂直磁気記録媒体に対して、上記マスター担体を対向して配置し、これらを０．７ＭＰａの圧力にて密着させた（密着工程）。互いに密着した状態で、磁界を印加して、磁気転写を行った（磁気転写工程）。磁気転写に用いた磁界強度は４．６ｋＯｅであった。磁界印加終了後、マスター担体を、垂直磁気記録媒体から剥離した。
【０１１４】
＜評価＞
上記磁気転写により記録された転写信号の品位を評価した。前記評価としては、プリアンブル部のＴＡＡ（Ｔｒａｃｋ  Ａｖｅｒａｇｅ  Ａｍｐｌｉｔｕｄｅ）再生出力を、半径１５ｍｍ位置の全セクタに対してそのＳＮＲ（シグナル／ノイズ比）を算出し、下記基準により評価した。結果を表４に示す。
なお、評価装置には、協同電子社製  ＬＳ−９０を用い、リード幅１２０ｎｍ、ライト幅２００ｎｍのＧＭＲヘッドを使用した。
◎：１２ｄＢ以上
△：１０ｄＢより大きく、１２ｄＢ未満
×：１０ｄＢ以下
【０１１５】
【表４】
2010108580.tif 000005
表４の結果から、バリア層のある実施例１が最もＳＮＲが高く、転写特性に優れていることが判った。また、磁性層の厚みを確認したところ、実施例１では、磁性層の厚みに変化が無かったのに対し、比較例１では磁性層が１０ｎｍ減少し、比較例２では磁性層が２０ｎｍ減少していた。
【０１１６】
以上から、本発明の磁気転写用マスター担体の製造方法は、磁性層の厚みの減少を抑制することができ、前記方法により作製された磁気転写用マスター担体は、磁気転写によるノイズ成分が少なく転写特性に優れていることが示された。
【０１１７】
（試験例３：被覆性及び剥離性の検討）
＜モールド構造体作製用原盤の作製＞
８インチのＳｉ（シリコン）ウェハー（基板）上に、電子線レジストを、スピンコート法により、１００ｎｍの厚みで塗布した。塗布後、基板上の該レジストを、回転式電子線露光装置を用いて露光し、露光後の該レジストを現像して、凹凸パターンを有するレジストＳｉ基板を作製した。
その後、該レジストをマスクとして用い、該基板に対して、反応性イオンエッチング処理を行い、凹凸パターンの凹部（最小線幅のアスペクト比が３の凹部）を掘り下げた。該エッチング処理後、該基板上に残存するレジストを可溶溶剤で洗浄し、除去した。除去後、該基板を乾燥したものを、モールド構造体作製用原盤とした。
Ｓｉ基板上にＡｕ、Ｐｔ、Ｃｕ、Ｒｕを用い、凹凸パターンの凹部に下記スパッタリング条件で被膜を形成した。被膜を形成した凹部について、断面ＴＥＭを観察し、下記評価基準で被覆性の評価を行った。また、剥離性についてはクロスカットテープ試験を行い剥離性を評価した。クロスカットテープを被膜に貼り付け、該クロスカットテープを剥がし、どのくらいの割合で被膜が剥がれて、クロスカットテープに剥離被膜が形成されるかで剥離性の評価を行った。例えば、クロスカットテープの面積に対して２０％未満の割合で剥離被膜がクロスカットテープに形成されていれば、剥離性を〇とし、２０％〜６０％未満の割合で剥離被膜がクロスカットテープに形成されていれば、剥離性を△とし、６０％以上の割合で剥離被膜がクロスカットテープに形成されていれば、剥離性を×とした。
【０１１８】
−スパッタリング条件（被膜の形成）−
アルゴン圧力：１Ｐａ
基板−ターゲット間距離：２００ｍｍ
投入電力（ＤＣ電源）：５００Ｗ
装置：芝浦メカトロニクス製スパッタリング装置（ＯｃｔａｖａＩＩ）
【０１１９】
−被覆性評価−
各金属の被覆性を下記基準で評価した。結果を表５に示す。
−−評価基準−−
◎：  被覆率２０％以上
○：  被覆率１０％〜２０％未満
△：  被覆率３％〜１０％未満
×：  被覆率３％未満
【０１２０】
−剥離性評価−
各金属の剥離性を下記基準で評価した。結果を表５に示す。
−−評価基準−−
○：クロスカットテープ２０％未満
△：クロスカットテープ２０％〜６０％未満
×：クロスカットテープ６０％以上
【０１２１】
【表５】
2010108580.tif 000006
【０１２２】
（試験例４：形成性の検討））
＜モールド構造体作製用原盤の作製＞
８インチのＳｉ（シリコン）ウェハー（基板）上に、電子線レジストを、スピンコート法により、１００ｎｍの厚みで塗布した。塗布後、基板上の該レジストを、回転式電子線露光装置を用いて露光し、露光後の該レジストを現像して、凹凸パターンを有するレジストＳｉ基板を作製した。
その後、該レジストをマスクとして用い、該基板に対して、反応性イオンエッチング処理を行い、凹凸パターンの凹部（最小線幅のアスペクト比が２．７の凹部）を掘り下げた。該エッチング処理後、該基板上に残存するレジストを可溶溶剤で洗浄し、除去した。除去後、該基板を乾燥したものを、モールド構造体作製用原盤とした。
【０１２３】
−被覆層の形成−
上記モールド構造体作製用原盤上に、スパッタリング法により、Ｎｉからなる被覆層を、厚みが６ｎｍとなるように形成した。被覆層形成時のスパッタリング条件は以下の通りである。
−スパッタリング条件（被覆層の形成）−
アルゴン圧力：０．１Ｐａ
基板−ターゲット間距離：３００ｍｍ
投入電力（ＤＣ電源）：９００Ｗ
装置：Ｎｉスパッタ装置、富士第一製作所製
【０１２４】
−バリア層の形成−
上記モールド構造体作製用原盤の被覆層（Ｎｉ層）の表面に、スパッタリング方法により、Ｐｔ、Ｒｕ、Ｃｕ、Ａｕからなるバリア層を、厚みが表６に示す値となるように形成した。バリア層形成時のスパッタリング条件は以下の通りである。
［スパッタリング条件（バリア層の形成）］
アルゴン圧力：１．０Ｐａ
基板−ターゲット間距離：２００ｍｍ
投入電力（ＤＣ電源）：５００Ｗ
装置：芝浦メカトロニクス製スパッタリング装置（ＯｃｔａｖａＩＩ）
【０１２５】
得られたモールド構造体作製用原盤について、複版得率を下記のように測定し、下記評価基準により評価した。得られた結果を表６に示す。
【０１２６】
−−複版得率の測定方法−−
簡易検査方法として複版の表面にハロゲン光を表面にあてると、剥離不良が生じた場合その部分が白く曇ったように見られる。この観察方法を用いてＯＫ（白く曇らない）かＮＧ（白く曇る）を判断する。この判定方法を用いて複版の得率が１０回中何回ＯＫとなったかを確認した。
【０１２７】
−−評価基準−−
〇：複版得率が８０％以上
△：複版得率が４０％以上８０％未満
×：複版得率が４０％未満
【０１２８】
【表６】
2010108580.tif 000007
【産業上の利用可能性】
【０１２９】
本発明の凹凸部材の製造方法は、凹凸部材の被覆層の厚みの減少を抑制することができるので、磁気転写用マスター担体、モールド構造体、などの製造に好適に用いることができる。
【符号の説明】
【０１３０】
３０        原板
３２        レジスト層
３３        パターン
３６        磁気転写用マスター担体作製用原盤
３８        磁性層
７１        バリア層
４０        金属板（マスター基材となるもの）
４２        磁気転写用マスター担体
５２        サーボパターン
２０６      凸部
２０７      凹部
１０        スレーブディスク
２０        マスターディスク
１２        基板
１３        軟磁性層
１４        非磁性層
１６        磁性層
１８        保護層
１９        潤滑層
４２        マスター基材
４８        磁性層
７１        バリア層
６２        コア
６３        コイル
６０        磁界印加手段
６４        ギャップ
Ｈ          磁気転写用マスター担体（モールド構造体）作製用原盤の凸部の高さ
Ｗ          磁気転写用マスター担体（モールド構造体）作製用原盤の凹部の幅
１００      基板
１０１      Ｓｉ層
１０２      ＳｉＯ層
１０３      レジストパターン
１０４      凹部
１０５      Ｎｉ層
１０６      モールド基材
１１０      Ｎｉ層が十分に被覆されていない部分
１２０      ス（構造内部にできる隙間や空洞）
１３０      バリア層
１４０      モールド構造体作製用原盤
１５０      金属板
１６０      モールド構造体
１７０      凸部
１８０      凹部
【図１３】
2010108580.tif 000008
【図１Ａ】
2010108580.tif 000009
【図１Ｂ】
2010108580.tif 000010
【図１Ｃ】
2010108580.tif 000011
【図１Ｄ】
2010108580.tif 000012
【図１Ｅ】
2010108580.tif 000013
【図１Ｆ】
2010108580.tif 000014
【図２】
2010108580.tif 000015
【図３】
2010108580.tif 000016
【図４】
2010108580.tif 000017
【図５】
2010108580.tif 000018
【図６】
2010108580.tif 000019
【図７Ａ】
2010108580.tif 000020
【図７Ｂ】
2010108580.tif 000021
【図７Ｃ】
2010108580.tif 000022
【図８】
2010108580.tif 000023
【図９】
2010108580.tif 000024
【図１０】
2010108580.tif 000025
【図１１】
2010108580.tif 000026
【図１２】
2010108580.tif 000027
【図１４】
2010108580.tif 000028
【図１５】
2010108580.tif 000029
【図１６Ａ】
2010108580.tif 000030
【図１６Ｂ】
2010108580.tif 000031
【図１６Ｃ】
2010108580.tif 000032
【図１６Ｄ】
2010108580.tif 000033
【図１６Ｅ】
2010108580.tif 000034
【図１７】
2010108580.tif 000035
【図１８】
2010108580.tif 000036
【図１９】
2010108580.tif 000037
【図２０】
2010108580.tif 000038
【図２１】
2010108580.tif 000039
【図２２】
2010108580.tif 000040
【図２３】
2010108580.tif 000041